FR 2864138 A1 20050624 FR 0315269 A 20031223 La présente invention est relative au domaine des réseaux de fils croisés pour posséder un facteur d'ouverture déterminé et destinés à constituer des rideaux ou stores pouvant être utilisés en disposition interne par rapport à une fenêtre, porte vitrée, ou baie vitrée. De tels rideaux ou stores ont généralement pour fonction d'atténuer le passage de la lumière dans le cas de fortes luminosités et de constituer une sorte d'écran. L'art antérieur propose de réaliser de tels réseaux, par exemple à partir de deux nappes de fils entrelacés, formant une toile ou tissu. Les solutions de l'art antérieur sont le plus souvent réalisées à partir de fils de verre enduits avec du PVC puis tissés, ou bien encore à partir de fils de verre tissés puis enduits PVC. L'enduction de PVC représente jusqu'à 60% du poids total. Les produits obtenus selon de telles techniques sont chers et, de plus, en cas d'incendie, le PVC entraîne un dégagement d'HCl toxique. Dans le cas des produits obtenus par enduction après tissage, les trous de la grille sont en général très souvent bouchés et ce de manière aléatoire. Par contre, dans le cas des produits obtenus par enduction des fils de verre avant tissage, la lumière est gérée par l'écartement que l'on peut choisir entre les fils parallèles des différentes nappes, qui permet de gérer la grosseur des trous, également appelés mailles. En effet, l'enduction de PVC rend les fils de verre opaque, de sorte que la lumière ne passe pas au travers. Le XL Screen 5% vendu par la déposante est un exemple de ce type de produit. Une autre solution consiste à traiter les fils de verre avec un liant vinylique associé à du polyuréthane et une charge minérale. Ce traitement est peu cher et permet de traiter le tissu dans son ensemble une fois tissé. Dans ce cas, les fils de verre sont tissés avant traitement, et traités par foulardage. La technique de foulardage permet de déposer des quantités de composition de traitement sur les fils correspondant à 20 30% du poids total. De ce fait, on obtient une opacité des fils moins importante. Dès lors, ces fils laissent passer la lumière, ce qui entraîne une moins bonne maîtrise du pouvoir atténuateur de lumière du réseau ainsi constitué. Le 1292 Fix78 vendu par la déposante est un exemple de tels produits. Ces produits sont principalement vendus sous la forme de lamelles et sont parfaitement adaptés pour la réalisation de rideaux à lamelles s'étendant verticalement. Néanmoins, ce type de produits ne convient pas pour la réalisation de rideaux ou stores enroulables (encore appelés "rollers"). Dans le domaine technique des peintures, il est connu d'ajouter une charge du type TiO2, pour augmenter leur opacité, mais la transposition au traitement des réseaux de fils de verre n'est pas directement envisageable, étant donné que le TiO2 abîme les fibres de verre qui sont alors plus facilement cassables, et ne présentent donc plus une résistance convenable à la pliure. Dans ce contexte, la présente invention propose de fournir un réseau à base de nappe de fils de verre déterminant un facteur d'ouverture, et présentant à la fois une opacité satisfaisante et une résistance mécanique convenable. Un autre objectif que se propose d'atteindre l'invention est de fournir un réseau traité avec une composition exempte d'halogène et donc répondant aux exigences liées à l'environnement. Par ailleurs, l'invention se propose de fournir un produit pouvant être obtenu de façon aisée et à un coût de revient raisonnable. De plus, la présente invention vise à fournir un réseau pouvant être facilement enroulé et donc être commercialisé pour la réalisation de store ou rideau enroulable. Dans ce contexte, la présente invention a pour objet un réseau, destiné à la constitution d'écran atténuateur de lumière, constitué d'au moins deux nappes de fils de verre croisés et associés pour former une grille ajourée de facteur d'ouverture déterminé et enduite avec un revêtement de nature polymérique contenant des particules de TiO2, les fils de verre étant séparés des particules de TiO2 par au moins une couche de liant polymérique. Au sens de l'invention, la grille de fils de verre peut être réalisée par tissage de deux nappes de fils de verre entrelacés. Il peut également être prévu que cette grille soit constituée de deux nappes de fils de verre superposées sans entrelacement, la liaison entre les deux nappes pouvant être réalisée par tout moyen approprié. Dans les deux cas, les fils de verre sont parallèles entre eux dans chacune des nappes et sont écartés d'un pas d'espacement constant ou variable, comme décrit, par exemple, dans WO 99/43879. Les fils se croisent, avec ou sans entrelacement, de façon à former des mailles ouvertes de facteur d'ouverture déterminé. Le plus souvent, l'orientation des fils dans chacune des nappes est tel que les fils se croisent selon un angle de 90 . Les méthodes de confection de telles grilles sont bien connues de l'homme du métier. Le facteur d'ouverture, également nommé taux d'ouverture (OF) correspond au rapport de la surface des trous ou mailles sur la surface totale du réseau. Ce facteur d'ouverture est fonction de l'application visée et est de préférence compris entre 2 et 20% et de préférence de l'ordre de 5%. Les réseaux dits techniques présentent généralement un facteur d'ouverture plus faible et laissent également passer moins de lumière (à taux d'ouverture constant) que les réseaux dits décoratifs. Le terme enduit est utilisé dans la présente invention, pour désigner un fil qui présente un revêtement en surface. Le terme enduit n'exclut néanmoins pas le fait que le revêtement puisse également imprégner le fil, c'est à dire que le revêtement, dans ce cas, se trouve à la fois en surface du fil et pénètre sur au moins une partie de son épaisseur. Selon une des caractéristiques essentielles de l'invention, la grille de fils de verre est enduite avec un revêtement de nature polymérique contenant des particules de TiO2, les fils de verre étant séparés des particules de TiO2 par au moins une couche de liant polymérique. De ce fait, les fils sont d'une part rendus opaques pour faciliter la maîtrise de la lumière et d'autre part, ne sont pas au contact du TiO2, ce qui permet d'assurer leur protection. Les particules de TiO2 apportent l'opacité au réseau et présentent, par exemple, un diamètre moyen inférieur à 100 m, préférablement inférieur à 201.tm. Le revêtement représente avantageusement, en taux de matière sèche, de 10 à 33 % du poids total du réseau. La couche de polymère séparant les fils de verre des particules de TiO2 doit donc être suffisamment épaisse pour protéger les fils de verre vis à vis de dioxyde de titane apportant l'opacité. Elle représente, de préférence, au moins 4 % du poids total du réseau. De façon avantageuse, le revêtement comporte: -de90à100%en poids de: - de 5 à 20 % en poids de TiO2, - de 25 à 35 % en poids d'agent ignifugeant, et - de 50 à 65 % de liants polymériques, - et de 0 à 10 % en poids de pigments (autre que TiO2). Les différents pigments ajoutés peituettent d'ajuster la couleur que l'on souhaite donner au réseau. Le revêtement utilisé dans l'invention est avantageusement exempt d'halogène, on évitera donc, de préférence, l'utilisation de pigment ou d'agent ignifugeant halogéné. Par exempt d'halogène, on entend qu'il ne contient aucun dérivé halogéné (fluoré, bromé, chloré ou iodé). De façon avantageuse, le revêtement comprend, notamment en tant que liant, un mélange de liant acrylique et/ou de liant vinylique et de liant polyuréthane. L'ensemble des liants acryliques et vinyliques représente avantageusement 40% en poids du traitement global. Les liants polyuréthanes représentent quant à eux avantageusement 15% du traitement global. Le liant polyuréthane permet d'avoir un réseau présentant une meilleure résistance à la pliure et au marquage. Selon un mode de réalisation préférée, le revêtement est multicouche, la couche directement au contact des fils de verre étant exempte de TiO2: il se présente sous la forme d'au moins deux couches et avantageusement de trois couches. Ce revêtement tricouche comporte: a. une couche (a), dite de teinture, en surface des nappes de fils, qui imprègne éventuellement les fils sur une partie de leur épaisseur, destinée à participer à la teinture des fils de verre constitutifs du réseau, b. une couche (b), dite de protection intermédiaire, destinée à protéger les fils de verre constitutifs du réseau, c. couche (c), dite d'opacité, constituant la surface externe du réseau, destinée à opacifier les fils de verre. De préférence, la couche (a) de teinture représente, en taux de matière sèche, de 0 à 3 % du poids total du réseau, la couche (b) de protection représente, en taux de matière sèche, de 6 à 15 % du poids total du réseau et la couche (c) d'opacité représente, en taux de matière sèche, de 4 à 15 % du poids total du réseau. Le rôle de la couche (c) est principalement d'apporter l'opacité grâce au TiO2. Le rôle de la couche (b) est principalement d'apporter la protection des fils de verre vis à vis du TiO2 (c). La couche (a) vient pour compléter la teinture. La présente invention propose donc, de façon avantageuse, de soumettre une grille de fils de verre à trois revêtements colorés successifs, un premier traitement (a) apportant de la couleur, un deuxième traitement (b) apportant de la couleur et de la protection, et un troisième traitement (c) apportant la couleur et l'opacité. On peut envisager de supprimer le premier traitement. Classiquement, les réseaux selon l'invention pourront être fabriqués par des procédés d'enduction utilisant le foulardage, c'est à dire par trempage de la grille de fils de verre dans un bain contenant la solution de traitement, puis élimination de l'excès sur rouleaux (nommés foulards dans le langage de l'homme du métier). Dans le cas de la constitution de réseau, ce type de procédé standard entraîne le plus souvent l'obturation des trous ou mailles. C'est pourquoi, on utilise une aspiration après les rouleaux. Néanmoins, cette étape d'aspiration entraîne des pertes importantes des produits utilisés pour le traitement, pose des problèmes pour traiter les grandes longueurs de tissu et augmente les risques de défaut d'aspect sur le tissu. Pour résoudre ce problème, selon un autre de ses aspects, l'invention propose d'utiliser un agent anti-mousse dans les traitements en bain dont la viscosité et la présence d'agents tensioactifs entraînent l'obturation des mailles, cet agent permettant aux mailles de se déboucher seules, sans la mise en oeuvre d'un procédé d'aspiration. On pourra utiliser tout agent anti-mousse classique bien connu de l'homme du métier et de façon avantageuse, ceux de la famille des polysiloxanes et notamment le BYK 094 commercialisé par BYK Chemie, ou de la famille des copolymères polyéther siloxane et notamment le TEGO Foamex 825 commercialisé par la société DEGUSSA. Parmi les agents anti-mousse testés, le BYK -094 est particulièrement avantageux au sens de l'invention. La présente invention a également pour objet un procédé de fabrication d'un réseau réalisé à partir d'au moins deux nappes de fils de verre croisés, associées pour former une grille ajourée de facteur d'ouverture déterminé, comprenant les étapes successives suivantes: - réaliser un traitement (b) par trempage de la grille dans un bain contenant, en 30 % en poids sur l'extrait sec: o 35 à 55 % de liant vinylique, o 5 à 25 % de liant polyuréthane o 20 à 50 % d'agent ignifugeant o 0,5 à 3 % d'agent anti-mousse o 0 à 0,5 % de pigments sous la forme d'une émulsion/suspension aqueuse dont l'extrait sec représente de 27 à 47 %, puis passage de la grille ainsi traitée entre deux rouleaux et séchage et à obtenir une couche de traitement (b) représentant, en taux de matière sèche, de 6 à 15% du poids total du réseau, - réaliser un traitement (c) par trempage de la grille traitée obtenue à l'étape précédente dans un bain contenant, en % en poids sur l'extrait sec: 10 o 25 à 45 % de liant vinylique o 5 à 25 % de liant polyuréthane o 10 à 30 % d'agent ignifugeant o 20 à 40 % de dioxyde de titane (TiO2) o 0,5 à 3 % d'agent anti-mousse o 0 à 0,5 % de pigments autres que TiO2 sous la forme d'une émulsion/suspension aqueuse dont l'extrait sec représente de 27 à 47 %, puis passage de la grille ainsi traitée entre deux rouleaux et séchage et à obtenir une couche de traitement (c) représentant, en taux de matière sèche, de 4 à 15% du poids total du réseau. Le bain correspondant au traitement (b) présente, par exemple, une viscosité comprise entre 100 et 300 cps (Viscosimètre type Brookfield mesure à température ambiante 23 3 C). Le bain correspondant au traitement (c) présente, par exemple, une viscosité comprise entre 200 et 400 cps (Viscosimètre type Brookfield mesure à température 25 ambiante 23 3 C). Le traitement (b) sera de préférence précédé d'un traitement (a) réalisé par trempage du réseau dans un bain contenant un liant de teinture à raison de 30 à 99 % en poids sur l'extrait sec, un pigment à raison de 1 à 70 % en poids sur l'extrait sec, sous la forme d'une émulsion/suspension aqueuse dont l'extrait sec représente de 1 à 5 %, puis passage de la grille ainsi traitée entre deux rouleaux et séchage. Ce bain présente, par exemple, une viscosité comprise entre 0 et 10 cps (Viscosimètre type Brookfield mesure à température ambiante 23 3 C). Les bains correspondants au traitement (b) et (c) se présentent sous la forme d'émulsion aqueuse des liants polymériques et contiennent des tensioactifs destinés à stabiliser ces émulsions et donc éviter la sédimentation. L'agent anti-mousse est donc utilisé-dans les bains de ces deux derniers traitements. Après chaque foulardage (trempage + passage entre les foulards dont l'écartement et la pression sont ajustés en fonction de la quantité de revêtement que l'on souhaite garder sur les fils de verre), le réseau est soumis à une opération de séchage, à des températures de l'ordre de 150170 C le plus souvent. A titre de liant de teinture utilisé dans le traitement (a), on pourra citer la famille des liants acryliques et notamment PRINTOFIX CFN (Société CLAIRANT), HELIZARIN FWT (Société BASF), LIANT ACM (Société MINERVA), des liants vinyliques et notamment UKANOL GT (Société SCHILL), LIANT 521 (Société MINERVA). A titre de liant vinylique utilisé dans les traitements (b), et (c), on pourra citer les homopolyrnères d'acétate de vinyle, les copolymères d'acétate de vinyle et plus particulièrement les copolymères d'acétate de vinyle et d'éthylène, notamment les VINAMUL 3265, VINAMUL 1439 de la société VINAMUL ou le RHENAPPRET VEA de la société THOR. A titre de liant polyuréthane, utilisé dans les traitements (b), et (c), on pourra citer les polyuréthanes aromatiques, les polyuréthanes aliphatiques. Ces derniers sont particulièrement préférés, notamment le RC 95871 de la société ROTA, le RHENAPPRET PUM de la société THOR, ou bien le U210 de la société ALBERDINGK A titre d'agent ignifugeant, on pourra citer de façon non limitative les polyphosphates d'ammonium traités en surface ou non, comme les FR CROS 481, 480, 485, 484, 486 487, 489 de la société Budenheim, ou l'AP422 de la société Clariant ou le Phoscheck P30 de la société Brenntag, les dérivés borés ou phosphatés de la mélamine, comme les BUDIT 310, 311, 312, 313, 314 ou 315 de la société Budenheim, les dérivés stannés du zinc, comme le Flamtard H ou le Flamtard S de la société Alcan ou les dérivés borés du Zinc comme les Borates de zinc Flamtard Z10 ou Z15 de la société Borax. Les agents ignifugeants non halogènes sont bien entendu préférés. Le terme pigment utilisé ne compred bien entendu pas le TiO2. Tous pigments classiques utilisés pour la teinture de fibres ou fils de verre pourront être utilisés. Les réseaux selon l'invention permettent de bien maîtriser le passage de la lumière qui dépend essentiellement du taux d'ouverture et de la couleur du réseau et donc de la clarté de la teinte (habituellement notée "L"), mais peu de la transparence des fils qui sont suffisamment opaques. Les réseaux selon l'invention présentent également un bon enroulement. Le bon enroulement d'un réseau peut être déterminé selon le test d'enroulement décrit ci-après. On utilise une toile de 1,50 m de large et de 2,00 m de haut. Le store est confectionné selon les règles de l'art, avec une barre de charge et monté sur un système d'enroulement. Les critères permettant de dire qu'un enroulement est bon sont les suivants: Après enroulement, s'il se forme un cône de tissu sur un des cotés, celui-ci ne doit pas excéder 5mm de "hauteur" et l'éventuel non parallélisme de la barre de charge ne doit pas non plus excéder 5mm. Par ailleurs, les réseaux selon l'invention présentant un traitement à base de polyuréthane ont une bonne résistance à la pliure. Les réseaux selon l'invention sont donc parfaitement adaptés pour la constitution d'écran atténuateur de lumière. Ils peuvent être fabriqués et enroulés sur une grande largeur. Ces réseaux, fabriqués notamment sous forme de rouleaux, peuvent être utilisés pour la fabrication de stores ou rideaux enroulables: le réseau est alors associé à un mandrin d'enroulement s'étendant parallèlement à l'une des séries de fils constitutifs de la grille formant le réseau. Les exemples, en référence à la Figure unique annexée, ci-après illustrent l'invention mais n'ont aucun caractère limitatif Cette Figure unique présente la courbe d'évolution du taux de transmission de lumière visible (%Tv) en fonction de la clarté de la couleur (L mesurée par colorimétrie) obtenue pour des réseaux du type XL Screen 5% et 1292 Fix78 de l'art antérieur et des réseaux conformes à l'invention. Exemple 1 de réalisation Une grille de fil de verre de 135 g/m2 et de 5% d'OF est produite par la société HEXCEL sous la référence 1292. Cette grille est traitée au foulard avec les bains n l, 2 et 3 décrits cidessous sur une ligne de traitement de marque Proctor, à une 5 vitesse de 12m/min, les fours de séchage étant régulés à 150 C et la pression des foulards étant contrôlée par des verniers réglés à 10,2. Le temps de séchage est de l'ordre de 2 minutes. Bain n 1: GRIS - Quantités pour 1 litre de bain Helizarin Vert BT (BASF) 0,10g Helizarin Gris BT96 (BASF) 0,65g Helizarin Noir TT (BASF) 2,20g Jaune Or Minerprint (MINERVA) 0,15g Antimousee DC 544 (Dow-Corning) 0,05g HELIZARIN FWT (BASF) 70,0g TRITON X155 (DOW) 5g EAU q.s.p. 1 litre Bain n 2: GRIS - Quantités pour 100 Kg de bain EAU 36,4 Kg FR CROSS 484 (Budenheim) 14,8 Kg VINAMUL 3265 (VINAMUL) 18,8 Kg VINAMUL 1439 (VINAMUL) 11,5 Kg RC 95871 (ROTTA) 18,5 Kg BYK 094 (BYK Chemie) 0,5 Kg HELIZARIN NOIR TT (BASF) 0,1 Kg HELIZARIN BLEU RT94 (BASF) 0,035Kg ROUGE AGH (Holliday Dispersions) 0,025 Kg Bain n 3: GRIS - Quantités pour 100 Kg de bain 30 EAU 32,7 Kg PHOSCHECK P30 (BRENNTAG) 7,4 Kg BLANC 51 (MINERVA) 19, 8 Kg 15 RHENAPRET VEA (THOR) 21,6 Kg RC 95871 (ROTTA) 18,5 Kg BYK 094 (BYK Chemie) 0,5 Kg HELIZARIN NOIR TT (BASF) 0,1 Kg HELIZARINBLEU RT94 (BASF) 0,035Kg ROUGE AGH (Holliday Dispersions) 0,025 Kg Exemple 2 de variation pigmentaire (pour autre coloris) Pour obtenir un réseau traité de couleur beige, les formulations de l'exemple 1 10 sont modifiés en remplaçant les pigments mentionnés en italique par la formulation pigmentaire dans les trois bains: HELIZARIN BRUN FONCE TT (BASF) 0,090Kg HELIZARIN JAUNE BRILLANT RRT (BASF) 0,010Kg ORANGE Imperon KGR (HOECHST) 0,007Kg Le %TV est la proportion de lumière visible (400 à 800 nm de longueur d'onde) transmise à travers le réseau. Pour mesurer cette caractéristique, on utilise un Luxmètre (par exemple: LX102 Light Meter de la société LUTRON) avec lequel la quantité de lumière exprimée en Lux est mesurée, tout d'abord sur une table lumineuse possédant un verre dépoli destiné à fournir un éclairage diffus (en posant la cellule au contact de la vitre dépolie), puis ensuite en intercalant entre la vitre dépolie et la sonde du luxmètre le réseau dont on veut mesurer le %TV. En faisant le rapport de la seconde mesure divisée par la première mesure, on obtient la proportion de lumière transmise. L définit la clarté d'une teinte. L est défini par le système C.I.E.L. *a*b* : les trois coordonnées colorimétriques X, Y et Z sont reprises du tableau des normes C.I.E. et Y seul est transposé en L. L indique une luminosité psychométrique ou légèreté définie en fonction d'une grandeur psychophysique (ou valeur chromatique) choisie de façon à rendre compte d'intervalles égaux entre les couleurs liés à cette "légèreté". Les valeurs de L s'échelonnent sur cent degrés entre 0 pour le noir et 100 pour le blanc. Le diagramme C.I.E.L.*a*b* est souvent nommé diagramme chromatique psychométrique : les couleurs sont définies selon deux axes de coordonnées à angle droit. Le plan ainsi défini est lui-même perpendiculaire à l'axe achromatique. L est mesuré au moyen d'un spectrophotocolorimètre. Les courbes de %TV en fonction de L présentées sur la Figure unique montrent que les réseaux selon l'invention permettent d'obtenir des %Tv se rapprochant de ceux des réseaux enduits PVC de l'art antérieur. Cela signifie que %Tv dépend principalement du taux d'ouverture et de la couleur du réseau et donc de L, mais beaucoup moins de la transparence des fils, comme c'est le cas pour les produits de l'art antérieur du type 1292 Fix78. On peut définir le critère "L 10%" : Valeur de L pour laquelle %TV = 10% Plus "L 10%" est élevé, meilleur est le produit (si la lumière ne passait que par les trous du réseau, %TV devrait être égale au taux d'ouverture du tissu (surface des trous/surface totale) qui est de 5%) Si on se rapporte aux courbes de la Figure unique, on a: 1292 Fix78 "L 10%" = 48 réseau selon l'invention "L 10%" = 64 XL-Screen 5% "L 10%" = 69 On peut considérer que le type de réseau est satisfaisant en termes de maîtrise du passage de la lumière quand "L 10%" > 60. REVENDICATIONS 1 - Réseau, destiné à la constitution d'écran atténuateur de lumière, constitué d'au moins deux nappes de fils de verre croisés et associées pour former une grille ajourée de facteur d'ouverture déterminé et enduite avec un revêtement de nature polymérique contenant des particules de TiO2, les fils de verre étant séparés des particules de TiO2 par au moins une couche de liant polymérique. 2 - Réseau selon la revendication 1, caractérisé en ce que le revêtement est sans halogène. 3 - Réseau selon la revendication 1 ou 2, caractérisé en ce que le revêtement représente, en taux de matière sèche, de 10 à 33 % du poids total du réseau. 4 - Réseau selon l'une des revendications 1 à 3, caractérisé en ce que la couche de polymère séparant les fils de verre des particules de TiO2 représente au moins 4 % du poids total du réseau. - Réseau selon l'une des revendications 1 à 4, caractérisé en ce que les 15 particules de TiO2 présenté un diamètre moyen inférieur à 1001.1.m, préférablement inférieur à 20 m. 6 - Réseau selon l'une des revendications 1 à 5, caractérisé en ce que le revêtement comporte: -de90à 100%en poids de: - de 5 à 20 % en poids de TiO2, - de 25 à 35 % en poids d'agent ignifugeant, et - de 50 à 65 % de liants polymériques, - et de 0 à 10 % en poids de pigment (autre que TiO2). 7 - Réseau selon l'une des revendications 1 à 6, caractérisé en ce que le 25 revêtement comprend, notamment en tant que liant, un mélange de liant acrylique et/ou de liant vinylique et de liant polyuréthane. 8 - Réseau selon l'une des revendications 1 à 7, caractérisé en ce que le revêtement comporte au moins deux couches. 9 - Réseau selon la revendication 8, caractérisé en ce que le revêtement comporte 30 trois couches: d. une couche (a), dite de teinture en surface des nappes de fils, qui imprègne éventuellement les fils sur une partie de leur épaisseur, destinée à participer à la teinture des fils de verre constitutifs du réseau, e. une couche (b), dite de protection intermédiaire, destinée à protéger les fils de verre constitutifs du réseau, f. couche (c), dite d'opacité, constituant la surface externe du réseau, destinée à opacifier les fils de verre. - Réseau selon la revendication 9, caractérisé en ce que la couche (a) de teinture représente, en taux de matière sèche, de 0 à 3 % du poids total du réseau, la couche (b) de protection représente, en taux de matière sèche, de 6 à 15 % du poids total du réseau et la couche (c) d'opacité représente, en taux de matière sèche, de 4 à 15 % du poids total du réseau. 11 - Réseau selon l'une des revendications 1 à 10, caractérisé en ce que les fils des nappes sont associés par tissage. 12 - Réseau selon l'une des revendications 1 à 11, caractérisé en ce que le facteur d'ouverture est compris entre 2 et 20 %, est de préférence de l'ordre de 5 %. 13 - Procédé de fabrication d'un réseau, réalisé à partir d'au moins deux nappes de fils de verre croisés, associés pour former une grille ajourée de facteur d'ouverture déterminé, comprenant les étapes successives suivantes: - réaliser un traitement (b) par trempage de la grille dans un bain contenant, en 20 % en poids sur l'extrait sec: o 35 à 55 % de liant vinylique, o 5 à 25 % de liant polyuréthane o 20 à 50 % d'agent ignifugeant o 0,5 à 3 % d'agent anti-mousse o 0 à 0,5 % de pigments sous la forme d'une émulsion/suspension aqueuse dont l'extrait sec représente de 27 à 47 %, puis passage de la grille ainsi traitée entre deux rouleaux et séchage et à obtenir une couche de traitement (b) représentant, en taux de matière sèche, de 6 à 15 % du poids total du réseau, - réaliser un traitement (c) par trempage de la grille traitée obtenue à l'étape précédente dans un bain contenant, en % en poids sur l'extrait sec: o 25 à 45 % de liant vinylique o 5 à 25 % de liant polyuréthane o 10 à 30 % d'agent ignifugeant o 20 à 40 % de dioxyde de titane o 0,5 à 3 % d'agent anti-mousse 0 0 à 0,5 % de pigments autres que TiO2 sous la forme d'une émulsion/suspension aqueuse dont l'extrait sec représente de 27 à 47 %, puis passage de la grille ainsi traitée entre deux rouleaux et séchage et à obtenir une couche de traitement (c) représentant, en taux de matière sèche, de 4 à 15 % du poids total du réseau. 14 - Procédé selon la revendication 13, caractérisé en ce que l'agent anti-mousse utilisé les bains correspondant aux traitements (b) est un polysiloxane, de préférence le BYK -094. - Procédé selon la revendication 13 ou 14, caractérisé en ce que le bain correspondant au traitement (b) présente une viscosité, mesurée à température ambiante 23 C 3 C à l'aide d'un appareil de type Brookfield, comprise entre 100 et 300 cps. 16 - Procédé selon l'une des revendications 13 à 15, caractérisé en ce que le bain correspondant au traitement (c) présente une viscosité, mesurée à température ambiante 23 C 3 C à l'aide d'un appareil de type Brookfield, comprise entre 200 et 400 cps. 17 - Procédé selon l'une des revendications 13 à 16, caractérisé en ce que le traitement (b) est précédé d'un traitement (a) réalisé par trempage du réseau dans un bain contenant un liant de teinture à raison de 30 à 99 % en poids sur l'extrait sec, un pigment à raison de 1 à 70 % en poids sur l'extrait sec, sous la forme d'une émulsion/suspension aqueuse dont l'extrait sec représente de 1 à 5 %, puis passage de la grille ainsi traitée entre deux rouleaux et séchage. 18 Procédé selon la revendication 17, caractérisé en ce que le bain correspondant au traitement (a) présente, par exemple, une viscosité, mesurée à température ambiante 23 C +3 C à l'aire d'un appareil de type Brookfield, comprise entre 0 et 10 cps. 19 - Réseau, destiné à la constitution d'écran alternateur de lumière, susceptible d'être obtenu selon le procédé de l'une des revendications 13 à 18.